(57)【要約】【課題】ブリーディングを抑制しながら、良好な施工性が得られ、しかも実用的な凝結時間を得ることもできるセメント組成物を提供すること。【解決手段】セメント成分、混和剤及び水を含み、混和剤として、分散剤と、ヒドロキシプロピル高置換型ヒドロキシプロピルメチルセルロースからなる増粘剤とを少なくとも含むセメント組成物。【選択図】なし【特許請求の範囲】
【請求項１】
セメント成分、混和剤及び水を含み、
前記混和剤として、分散剤と、ヒドロキシプロピル高置換型ヒドロキシプロピルメチルセルロースからなる増粘剤と、を少なくとも含む、セメント組成物。
【請求項２】
前記分散剤が、オキシカルボン酸塩、ポリカルボン酸系化合物、ナフタレンスルホン酸ホルマリン縮合物塩、アミノスルホン酸ホルマリン縮合物塩及びリグニンスルホン酸塩からなる群より選ばれる少なくとも１種の化合物からなる、請求項１記載のセメント組成物。
【請求項３】
前記混和剤中の前記増粘剤の含有量が、０．００５〜０．０５質量％である、請求項１又は２記載のセメント組成物。
【請求項４】
前記セメント成分の含有量に対する、前記混和剤の合計含有量が、０．５〜５．０質量％である、請求項１〜３のいずれか一項に記載のセメント組成物。
【発明の詳細な説明】
【技術分野】
【０００１】
本発明は、セメント組成物、より詳しくは、セメントペースト、モルタル組成物及びコンクリート組成物を含むセメント組成物に関する。
【背景技術】
【０００２】
コンクリート等のセメントを含む組成物（セメント組成物）には、それらの特性を調整するために、各種の混和剤が添加される。例えば、組成物の流動特性を調整する観点から、混和剤として増粘剤が添加されることがある。下記特許文献１には、セメント材料において、セルロースエーテル等の増粘剤と、増粘剤の効力を増大させるのに十分な量の分散剤を添加することが開示されている。
【先行技術文献】
【特許文献】
【０００３】
【特許文献１】特表２００３−５０８３２８号公報
【発明の概要】
【発明が解決しようとする課題】
【０００４】
一般的なコンクリート等のセメント硬化体は、施工時や施工後に、内部の水が表面に染み出す、いわゆるブリーディングと呼ばれる現象を引き起こすことが多い。このようなブリーディングによる水（ブリーディング水）の発生が過大となると、硬化体の表面での水の流動や、表面付近での水の含有量のばらつきが生じ、砂すじや色むらといった初期欠陥が生じる原因となる。
【０００５】
ブリーディングは、上述したような混和剤のうち、増粘剤の添加によってある程度は抑制できることが知られている。しかしながら、ブリーディングを効果的に抑制できるような量の増粘剤を添加すると、施工前のセメント組成物の状態での粘性が大幅に増加して、施工性が低下する傾向にあるほか、凝結するために必要な時間が長くなるため、工程の大幅な遅延を招くおそれがある。
【０００６】
そこで、本発明はこのような事情に鑑みてなされたものであり、ブリーディングを抑制しながら、良好な施工性が得られ、しかも実用的な凝結時間を得ることもできるセメント組成物を提供することを目的とする。
【課題を解決するための手段】
【０００７】
上記目的を達成するため、本発明のセメント組成物は、セメント成分、混和剤及び水を含み、混和剤として、分散剤と、ヒドロキシプロピル高置換型ヒドロキシプロピルメチルセルロースからなる増粘剤とを少なくとも含むことを特徴とする。
【０００８】
本発明のセメント組成物は、混和剤として、分散剤と、ヒドロキシプロピル高置換型ヒドロキシプロピルメチルセルロースからなる特定の増粘剤とを組み合わせて含有している。ここで、ヒドロキシプロピル高置換型ヒドロキシプロピルメチルセルロースは、少ない添加量でも高い粘性付与効果を発揮できる一方、過度の粘性の増大や、凝結の遅延を引き起こすことが少ない。本発明のセメント組成物は、混和剤として、このような特定の増粘剤と分散剤とを組み合わせて含むことによって、ブリーディングの発生を大幅に抑制しながら、高い施工性を得ることができ、実用的な凝結時間で凝結可能なものとなる。
【０００９】
本発明のセメント組成物において、分散剤は、オキシカルボン酸塩、ポリカルボン酸系化合物、ナフタレンスルホン酸ホルマリン縮合物塩、アミノスルホン酸ホルマリン縮合物塩及びリグニンスルホン酸塩からなる群より選ばれる少なくとも１種の化合物からなることが好ましい。分散剤としてこれらの化合物を含むことにより、ブリーディングを一層抑制しながら、より良好な施工性及び凝結時間が得られるようになる。
【００１０】
また、混和剤中の増粘剤の含有量は、０．００５〜０．０５質量％であると好ましい。さらに、セメント成分の含有量に対する、分散剤及び増粘剤の合計含有量は、０．５〜５．０質量％であると好ましい。これらの条件を満たすようにセメント組成物を配合することで、上述した効果が特に得られ易くなる傾向にある。
【発明の効果】
【００１１】
本発明によれば、ブリーディングを抑制しながら、良好な施工性が得られ、しかも実用的な凝結時間を得ることもできるセメント組成物を提供することが可能となる。
【図面の簡単な説明】
【００１２】
【図１】実施例１〜３及び比較例１による、標準例に対するブリーディング低減率を示すグラフである。
【図２】実施例１〜３、比較例１及び標準例のコンクリート組成物を用いたタンピング試験の結果を示すグラフである。
【図３】実施例１〜３、比較例１及び標準例のコンクリート組成物の凝結開始時間を示すグラフである。
【図４】実施例２、比較例１及び標準例のコンクリート組成物を用いて施工されたコンクリートの外観写真である。
【図５】実施例２、比較例１及び標準例のコンクリート組成物を用いて施工されたコンクリートの外観写真である。
【図６】実施例２、比較例１及び標準例のコンクリート組成物を用いて施工されたコンクリートの表面の明度の分散値を示すグラフである。
【発明を実施するための形態】
【００１３】
以下、本発明の好適な実施形態について説明する。
【００１４】
好適な実施形態に係るセメント組成物は、セメント成分、混和剤及び水を含み、混和剤として、分散剤と、ヒドロキシプロピル高置換型ヒドロキシプロピルメチルセルロースからなる増粘剤とを少なくとも含む。本実施形態のセメント組成物には、主としてセメント成分、混和剤及び水から構成されるセメントペースト、セメントペーストに細骨材を加えたモルタル組成物、並びに、モルタル組成物に粗骨材を加えたコンクリート組成物の全てが含まれる。
【００１５】
以下、セメント組成物の例として、コンクリート組成物の好適な実施形態にについて説明するが、共通する成分の種類や含有割合は、セメントペーストやモルタル組成物でも同様とすることができる。まず、コンクリート組成物に含まれるセメント成分、細骨材、粗骨材、混和剤及び水について説明する。
【００１６】
セメント成分としては、公知のセメントを適用することができる。例えば、普通、早強、中庸熱、低熱、耐硫酸塩性、白色などの各種ポルトランドセメント、高炉スラグや通常のフライアッシュをポルトランドセメントに混合した混合セメント、エコセメント、超早強セメントや急硬セメント等が挙げられる。また、これらのセメントの複数を任意量混合したセメントも使用することができる。なお、セメント成分は、セメントのみから構成されてもよいが、必要に応じて、セメントに加えて高炉スラグ微粉末や石炭灰等のセメントと置換し得る粉体を更に含有していてもよい。
【００１７】
骨材は、細骨材及び粗骨材に分類されるが、本実施形態のコンクリート組成物は、それらのいずれか又は両方を含むことができる。本明細書において、細骨材とは、ＪＩＳ  Ａ  ５３０８  レディミクストコンクリート  付属書Ｉに合致するコンクリート用細骨材をいうこととする。細骨材としては、通常、コンクリートにおいて細骨材として用いられるものを特に制限なく適用することができ、例えば、川砂、山砂、海砂等の天然骨材や、砕石、砕砂、高炉スラグ細骨材等の人工骨材、コンクリート廃材から取り出した再生骨材等が挙げられる。
【００１８】
粗骨材は、上記細骨材よりも大きい平均粒径を有する骨材であることを意味する。本明細書において、粗骨材とは、ＪＩＳ  Ａ  ５３０８  レディミクストコンクリート  付属書Ｉに合致するコンクリート用粗骨材をいうこととする。粗骨材としては、コンクリートにおいて粗骨材として用いられるものを特に制限なく適用することができ、川砂利、海砂利、山砂利、砕石、スラグ砕石等が挙げられる。
【００１９】
分散剤としては、コンクリートの混和剤として添加される分散剤を特に制限なく適用することができる。好適な分散剤としては、オキシカルボン酸塩、ポリカルボン酸系化合物、ナフタレンスルホン酸ホルマリン縮合物塩、アミノスルホン酸ホルマリン縮合物塩及びリグニンスルホン酸塩からなる群より選ばれる少なくとも１種の化合物が挙げられる。なかでも、分散剤としては、オキシカルボン酸塩、ポリカルボン酸系化合物が好ましい。
【００２０】
ヒドロキシプロピル高置換型ヒドロキシプロピルメチルセルロース（以下、「高置換ＨＰＭＣ」と略す。）は、メチルセルロースにおけるメトキシ基部分のメチル基の一部がヒドロキシプロピル基によって置換された構造を有する化合物であり、ヒドロキシプロピル基による置換量が通常よりも大きい点で従来のヒドロキシプロピルメチルセルロース（ＨＰＭＣ）と相違する。具体的には、高置換ＨＰＭＣとは、ヒドロキシプロピル基による置換度（ＤＳ値）が１．５〜２．５であるＨＰＭＣである。ここで、置換度（ＤＳ値）とは、グルコース一分子あたりの置換基の数を表す。
【００２１】
高置換ＨＰＭＣのヒドロキシプロピル基による置換度が１．５未満であると、コンクリート組成物の凝結時間が不都合に長くなる傾向にある。他方、２．５を超えると、親水性が高くなり過ぎ、粘性付与効果が低下する傾向にある。コンクリート組成物において凝結時間及び施工性の両方をより良好に得る観点からは、高置換ＨＰＭＣのヒドロキシプロピル基による置換度は、２．０〜２．５であると好ましい。
【００２２】
高置換ＨＰＭＣの分子量は、２０００〜３００００程度とすることができる。このような分子量の範囲で上述した置換度を有する高置換ＨＰＭＣを含むことによって、コンクリート組成物は、ブリーディングの発生が少なく、しかも施工性及び凝結時間の点でも優れるものとなる。
【００２３】
本実施形態のコンクリート組成物は、混和剤として分散剤と高置換ＨＰＭＣからなる増粘剤とを少なくとも含むが、分散剤や増粘剤としては、それぞれ複数種類を組み合わせて含有していてもよい。また、所望とする特性に応じて、ＡＥ減水剤、高性能ＡＥ減水剤など、分散剤や増粘剤以外の混和剤を更に含有していてもよい。
【００２４】
本実施形態のコンクリート組成物は、セメント成分、骨材及び水に加え、混和剤として少なくとも分散剤と高置換ＨＰＭＣからなる増粘剤とを組み合わせて含有することから、ブリーディングの発生が少なく、優れた施工性が得られるとともに、実用に十分な程度に短い凝結時間を有するものとなる。その要因については必ずしも明らかではないものの、本発明者らは次のように推測している。
【００２５】
すなわち、増粘剤である高置換ＨＰＭＣは、従来の増粘剤に比べ、コンクリート組成物に対して粘性を付与する効果が高い。そのため、少ない添加量でも高い増粘効果を発揮でき、ブリーディングを大幅に低減することができる。また、高置換ＨＰＭＣは、上述したようなヒドロキシプロピル基の特定の置換度を有するため、粘性を高める効果を有する反面、コンクリート組成物の施工性を不都合に低下させたり、凝結時間を過度に長期化させたりすることが無い。これは、高置換ＨＰＭＣは、ヒドロキシプロピル基による置換度が高く、その外郭にＯＨ基が存在し易いことから、コンクリート組成物中の水分子の移動を阻害し難いためであると考えられる。
【００２６】
特に、コンクリート組成物の凝結は、セメントと水とが接触し易いほど促進されるため、従来、ブリーディングを十分に低減できるほどに増粘剤を添加すると、コンクリート組成物の粘性が過度に高まり、これによってセメントと水との接触も阻害され、凝結時間が著しく長くなる傾向にあった。これに対し、本実施形態において、高置換ＨＰＭＣは、水分子の移動を過度に阻害することが無いため、ブリーディングを十分に低減しながら、凝結時間も十分に短くすることができると考えられる。
【００２７】
そして、本実施形態のコンクリート組成物は、このような高置換ＨＰＭＣと分散剤とを組み合わせて含有していることから、組成物の全体にわたって上記の効果が得られ易く、その結果、ブリーディングが十分に低減されるとともに、良好な施工性及び凝結時間が得られ易いものとなる。
【００２８】
本実施形態のコンクリート組成物は、上記の効果をより良好に得る観点から、各成分が以下のような条件を満たすように配合されたものであると好ましい。
【００２９】
まず、コンクリート組成物の水結合材比（Ｗ／Ｃ）は、３５〜６０％であると好ましく、４５〜５５％であるとより好ましい。水結合材比が好適な範囲であるほど、特定の混和剤を含有することによる上記の効果が良好に得られるようになる。本実施形態における水結合材比とは、コンクリート組成物中のセメントなどの結合材成分の質量に対する水の質量の割合（％）である。上記のように、セメント成分として、セメントに加えて高炉スラグ微粉末や石炭灰等のセメントと置換し得る粉体を更に含む場合は、それらの合計をセメント成分の質量として水結合材比を計算する。なお、組成物中には石粉を添加する場合があるが、石粉は結合材には含まない。
【００３０】
コンクリート組成物の１ｍ３あたりの水量は、１４０〜１８５ｋｇ／ｍ３であると好ましく、１５０〜１７５ｋｇ／ｍ３であるとより好ましい。また、コンクリート組成物の１ｍ３あたりのモルタル量は、４００〜１０００ｋｇ／ｍ３であると好ましく、６００〜９００ｋｇ／ｍ３であるとより好ましい。ここで、１ｍ３あたりのモルタル量とは、コンクリート組成物１ｍ３あたりに含まれるセメント成分、細骨材及び水の合計質量を表す。これらの条件が好適な範囲内であるほど、特定の混和剤を含有することによる上記の効果が良好に得られるようになる。
【００３１】
コンクリート組成物中の混和剤の合計含有量は、セメント成分の含有量に対して、０．５〜５．０質量％であると好ましく、１．０〜３．０質量％であるとより好ましい。このような割合で、分散剤及び高置換ＨＰＭＣを少なくとも含む混和剤を含有することで、ブリーディングの発生を抑制しながら、高い施工性及び短い凝結時間を得ることが可能となる。
【００３２】
また、混和剤中の高置換ＨＰＭＣからなる増粘剤の含有量は、０．００５〜０．０５質量％であると好ましく、０．０１〜０．０３質量％であるとより好ましい。このような割合で高置換ＨＰＭＣを含むことにより、ブリーディングの発生を低減しながら、高い施工性及び短い凝結時間が一層得られ易くなる傾向にある。なお、混和剤として分散剤及び高置換ＨＰＭＣのみを含む場合は、高置換ＨＰＭＣの残部が分散剤であればよいが、これら以外の混和剤も含む場合は、上記効果を良好に得るため、混和剤中の９９．５質量％以上が分散剤であることが好ましい。
【００３３】
セメント成分、骨材及び水に加えて、混和剤として分散剤及び高置換ＨＰＭＣからなる増粘剤を組み合わせて含む組成を有するとともに、好適な場合には上述した条件を満たすように配合された本実施形態のコンクリート組成物は、上述の如く、ブリーディングの発生を低減しながらも、高い施工性が得られ、しかも実用に十分な程度に短い凝結時間での凝結が可能なものとなる。したがって、本実施形態のコンクリート組成物を用いるコンクリートの施工方法によれば、従来の増粘剤を含むコンクリート組成物を用いる場合に比して、短時間かつ容易に施工を行うことが可能となり、しかも、砂すじや色むらといった初期欠陥を大幅に低減することも可能となる。
【００３４】
また、このように、本実施形態のコンクリート組成物は、特に、混和剤として分散剤と高置換ＨＰＭＣからなる増粘剤とを組み合わせて含むことによって、上述した優れた効果を発揮することができる。したがって、セメント、水及び骨材を含むコンクリート組成物に、分散剤と高置換ＨＰＭＣからなる増粘剤とを組み合わせて含む混和剤を添加することにより、コンクリートのブリーディングの発生を低減するブリーディングの低減方法を提供することも可能となる。
【実施例】
【００３５】
以下、本発明を実施例により更に詳細に説明するが、本発明はこれらの実施例に限定されるものではない。
【００３６】
［コンクリート組成物の調製］
（実施例１〜３、比較例１及び標準例）
水、セメント成分、細骨材、粗骨材及び混和剤を表１に示すように配合して、実施例１〜３、比較例１及び標準例のコンクリート組成物をそれぞれ調製した。なお、実施例１〜３は、増粘剤として高置換ＨＰＭＣを用いた例であり、比較例１は、増粘剤として従来のＨＰＭＣを用いた例であり、標準例は、増粘剤を用いずに従来の分散剤のみを用いた例である。
【表１】
2014101243.tif 000002
【００３７】
表１中、Ｗは水、Ｃは普通ポルトランドセメント（太平洋セメント社製、商品名：普通ポルトランドセメント）、Ｓは細骨材（千葉県君津産山砂）、Ｇは粗骨材（東京都八王子産砕石）を示し、Ｗ／Ｃは水結合材比（水セメント比）（セメントの質量に対する水の質量の比）を示す。また、混和剤Ａは、高置換ＨＰＭＣ（ヒドロキシプロピル基による置換度：２．０）を添加した分散剤（フローリック社製、商品名：フローリックＬＢ）であり、混和剤Ｂは、ＨＰＭＣ（ヒドロキシプロピル基による置換度：１．３）を添加した分散剤（グレースケミカル社製、商品名：ＡＤＶＡ−ＣＡＳＴ）であり、混和剤Ｃは、オキシカルボン酸系分散剤（フローリック社製、商品名：フローリックＳ）である。なお、表１中、混和剤の配合量の単位（％／Ｃ）は、セメントの質量に対する混和剤の質量を表している。
【００３８】
［特性評価］
（ブリーディング）
実施例１〜３、比較例１及び標準例のコンクリート組成物を用いる場合のブリーディングの発生量を、「ＪＩＳ  Ａ  １１２３  コンクリートのブリーディング試験方法」にしたがって測定し、標準例で得られたブリーディングの発生量を基準とし、実施例１〜３及び比較例１において、基準に対してブリーディングの発生が低減された割合（ブリーディング低減率（％））を算出した。得られた結果を図１に示す。
【００３９】
図１に示されるように、実施例１〜３のコンクリート組成物によれば、標準例に比してブリーディングを低減することが可能であった。また、増粘剤として従来のＨＰＭＣを用いた比較例１と比較して、実施例１では混和剤の量が少ないにもかかわらず遜色ないブリーディング低減率が得られたほか、実施例２及び３では、ブリーディングが大幅に低減されたことが確認された。
【００４０】
（施工性）
実施例１〜３、比較例１及び標準例のコンクリート組成物それぞれについて、タンピング試験（コンクリートの施工性能の照査・検査システム研究小委員会報告書に記載された方法に準拠）を行い、０打及び２０打でのスランプフローをそれぞれ測定した。なお、０打とは、コンクリート組成物のスランプ試験を行って得られたスランプフロー値であり、２０打とは、スランプ試験後、その状態でスランプ板をタンピングにより２０回打突した場合のスランプフロー値を示す。これらの値が大きいほど、コンクリート組成物の流動性が高く、施工性が良好であることを意味する。得られた結果を図２に示す。
【００４１】
図２に示される結果より、実施例１〜３のコンクリート組成物によれば、いずれも標準例と遜色ないか、標準例を超える施工性が得られ、また、比較例１と比較して優れた施工性が得られることが判明した。
【００４２】
（凝結時間）
実施例１〜３、比較例１及び標準例のコンクリート組成物それぞれについて、ＪＩＳ  Ａ  １１４７  「コンクリートの凝結時間試験方法」により、凝結が開始するまでの時間（凝結始発時間）を測定した。得られた結果を図３に示す。
【００４３】
図３に示されるように、実施例１〜３のコンクリート組成物によれば、標準例に比べると凝結始発時間が長くなったものの、従来のＨＰＭＣを用いた比較例１に比べると、凝結始発時間を大幅に短縮できることが確認された。
【００４４】
（コンクリートの外観）
実施例２、比較例１及び標準例のコンクリート組成物を用いて施工されたコンクリートの外観を観察した。図４及び図５に、各コンクリートの外観写真を示す。図４、５中、（ａ）が標準例、（ｂ）が比較例１、（ｃ）が実施例２で得られたコンクリートを示している。
【００４５】
図４、５に示されるように、実施例２によれば、砂すじ（図４参照）や色むら（図５参照）の発生が無い良好な表面が得られる一方、標準例や比較例１では、砂すじや色むらが著しく生じており、良好な外観が得られなかった。ブリーディングの発生量が多いほど、砂すじの発生が多いことが知られており（三田ほか，「ブリーディング水がコンクリート表層部の品質に与える影響に関する実験的検討」，コンクリート工学年次論文集, Ｖｏｌ.３３, Ｎｏ.１, ２０１１）、本例でも同様の傾向となることが確認された。
【００４６】
また、色むらについては、実施例２、比較例１及び標準例のコンクリート組成物を用いて施工されたコンクリートの表面の明度を測色計によって測定し、得られた明度の分散値によって評価することも試みた。この場合、明度が高いほど白く、低いほど黒いことを示しており、明度の標本分散値が高いほど色むらの度合いが大きく、低いほど色むらの度合いが小さいことを意味する。特に、明度の標本分散が１５（ｓ２）以下であると、色むらがないと判断することができる。得られた結果を図６に示す。
【００４７】
図６に示されるように、実施例２によれば、比較例１や標準例に比べて大幅に色むらの発生を低減できたことが確認された。
【図１】
2014101243.tif 000003
【図２】
2014101243.tif 000004
【図３】
2014101243.tif 000005
【図６】
2014101243.tif 000006
【図４】
2014101243.tif 000007
【図５】
2014101243.tif 000008